ЛАТЕКСНЫЕ КОМПОЗИЦИИ

1. Латексное связующее для покрытия пигментированной бумаги, где латекс содержит частицы эмульсионного сополимера, содержащего:
(i) от приблизительно 15 до приблизительно 35 вес.% повторяющихся звеньев, получаемых путем полимеризации акрилонитрила;
(ii) от приблизительно 25 до приблизительно 65 вес.% повторяющихся звеньев, получаемых путем полимеризации сопряженного диенового мономера; и
(iii) от приблизительно 5 до приблизительно 55 вес.% повторяющихся звеньев, получаемых путем полимеризации алкенилароматического мономера,
исходя из общего веса повторяющихся звеньев в частице.
2. Латексное связующее по п.1, где латекс характеризуется Tg, меньшей, чем 20°С, но не менее -50°С.
3. Латексное связующее по п.1, где эмульсионный сополимер находится в форме частиц, имеющих средневзвешенный диаметр не менее 150 нм.
4. Латексное связующее по п.3, где сополимер дополнительно включает от приблизительно 0,2 до приблизительно 8 вес.% повторяющихся звеньев, полученных путем полимеризации мономера, содержащего кислотную группу.
5. Латексное связующее по п.4, где сополимер дополнительно включает от приблизительно 1 до приблизительно 8 вес.% повторяющихся звеньев, получаемых путем полимеризации мономера с функциональной группой.
6. Способ получения покрытой целлюлозной основы, включающий стадии:
нанесения композиции для покрытия на целлюлозную основу, где композиция для покрытия, содержащая множество полимерных частиц, где по меньшей мере часть частиц характеризуется
(i) содержанием по меньшей мере 25 вес.% повторяющихся звеньев, получаемых из сопряженного диенового мономера, по меньшей мере 5 вес.% повторяющихся звеньев, получаемых из алкенилароматического мономера, и по меньшей мере 15 вес.% повторяющихся звеньев, получаемых из акрилонитрильного мономера; и
(ii) имеет средневзвешенный размер частиц по меньшей мере 150 нм.
7. Способ по п.6, где латекс характеризуется Tg, меньшей, чем 20°С, но не меньше -50°С.
8. Способ по п.7, где по меньшей мере 25% частиц отличаются тем, что включают по меньшей мере 25 вес.% повторяющихся звеньев, получаемых из сопряженного диенового мономера, по меньшей мере 5 вес.% повторяющихся звеньев, получаемых из алкенилароматического мономера, по меньшей мере 0,2 вес.% повторяющихся звеньев, получаемых из мономера, содержащего кислотную группу, и по меньшей мере 15 вес.% повторяющихся звеньев, получаемых из акрилонитрильного мономера; и (ii) имеет средневзвешенный размер частиц по меньшей мере 150 нм.
9. Способ по п.8, где частицы получают полимеризацией мономера, включающего акрилонитрил, сопряженный диеновый мономер, алкенилароматический мономер, в котором мольное отношение сопряженного диенового мономера к сумме алкенилароматического мономера и акрилонитрила составляет от 1:0,3 до приблизительно 1:3.
10. Композиция для покрытия бумаги включает:
воду и от приблизительно 45 до приблизительно 68 вес.% твердой фазы, где часть твердой фазы латекса содержит (i) от приблизительно 75 до приблизительно 95 вес.% пигмента; и от приблизительно 2 до приблизительно 20 вес.% полимерных частиц, где по меньшей мере часть частиц отличается тем, что
(i) содержит по меньшей мере 25 вес.% повторяющихся звеньев, получаемых из сопряженного диенового мономера, по меньшей мере 5 вес.% повторяющихся звеньев, получаемых из алкенилароматического мономера, и по меньшей мере 15 вес.% повторяющихся звеньев, получаемых из акрилонитрильного мономера; и
(ii) имеет средневзвешенный размер частиц по меньшей мере 150 нм.
11. Композиция по п.10, где частицы отличаются тем, что содержат по меньшей мере 35 вес.% повторяющихся звеньев, получаемых из сопряженного диенового мономера, по меньшей мере 30 вес.% повторяющихся звеньев, получаемых из алкенилароматического мономера, по меньшей мере 3 вес.% повторяющихся звеньев, получаемых из мономера с функциональной группой, и по меньшей мере 20 вес.% повторяющихся звеньев, получаемых из акрилонитрильного мономера.
12. Композиция по п.11, где латекс характеризуется Tg, меньшей, чем 20°С, но не меньше -50°С.
13. Композиция по п.12, где частицы латекса отличаются тем, что содержат по меньшей мере 45 вес.% повторяющихся звеньев, получаемых из сопряженного диенового мономера, по меньшей мере 20 вес.% повторяющихся звеньев, получаемых из алкенилароматического мономера, по меньшей мере 0,2 вес.% повторяющихся звеньев, получаемых из мономера, содержащего кислотную группу, и по меньшей мере 20 вес.% повторяющихся звеньев, получаемых из акрилонитрильного мономера.
14. Способ получения запечатанной бумаги, включающий офсетную печать на бумаге с покрытием, где бумага с покрытием была покрыта путем нанесения композиции для покрытия на целлюлозную основу, где композиция для покрытия включает множество полимерных частиц, где по меньшей мере часть частиц отличается тем, что:
(i) содержит по меньшей мере 25 вес.% повторяющихся звеньев, получаемых из сопряженного диенового мономера, по меньшей мере 5 вес.% повторяющихся звеньев, получаемых из алкенилароматического мономера, и по меньшей мере 15 вес.% повторяющихся звеньев, получаемых из акрилонитрильного мономера; и
(ii) имеет средневзвешенный размер частиц по меньшей мере 150 нм.
15. Латексное связующее для покрытия пигментированной бумаги, где латекс включает эмульсионный сополимер, полученный полимеризацией из мономера, включающего:
акрилонитрил, сопряженный диеновый мономер и алкенилароматический мономер, в котором мольное отношение сопряженного диенового мономера к сумме алкенилароматического мономера и акрилонитрила составляет от 1:0,3 до приблизительно 1:3.
16. Применение латексной композиции в бумажной промышленности для получения бумаги с покрытием, которую можно использовать в ротационной глубокой печати и офсетной печати, включающей обеспечение латексной композицией, которая включает эмульсионный сополимер, полученный полимеризацией из мономера, включающего от приблизительно 15 до приблизительно 35 вес.% акрилонитрила, от приблизительно 25 до приблизительно 65 вес.% сопряженного диена и от приблизительно 5 до приблизительно 55 вес.% алкенилароматического соединения, где эмульсионный сополимер находится в форме частиц, имеющих средневзвешенный диаметр не менее 150 нм.